ШИХТА ДЛЯ ПРОИЗВОДСТВА ПОРИСТОГО ЗАПОЛНИТЕЛЯ
CHARGE FOR POROUS FILLER PRODUCTION

Изобретение относится к производству пористых заполнителей для бетонов.
Известна шихта для производства пористого заполнителя, содержащая, мас.%: глину монтмориллонитовая 35,0-38,0; выгорающую добавку (уголь) 5,0-6,0; доломит 36,0-50,0 [1].
Задачей изобретения является повышение прочности пористого заполнителя, полученного из шихты.
Технический результат достигается тем, что шихта для производства пористого заполнителя, содержащая глину монтмориллонитовую, выгорающую добавку, в качестве выгорающей добавки включает сухие стебли камыша влажностью в сухом состоянии 10-12%, размолотые до прохождения через сетку №2,5, и дополнительно - омыленную канифоль при следующем соотношении компонентов, мас.%: глина монтмориллонитовая 99,4-99,6; указанные стебли камыша 0,3-0,5; омыленная канифоль 0,1-0,15.
В таблице приведены составы шихты для производства пористого заполнителя.
В составе шихты для производства пористого заполнителя используют глины монтмориллонитовые, включающие Al-монтмориллонит и Fe-монтмориллонит (нонтронит).
Компоненты сырьевой смеси дозируют в требуемых количествах и смешивают. Полученную шихту увлажняют до 18-26% и формуют из нее гранулы размером 20-40 мм, которые сушат и обжигают при температуре 950-1100°С.
Источники информации
1. SU 1161500, С04В 31/00, 1985.